Brevet FR3019543A1 — publié le 20151009

La présente invention concerne un procédé de fabrication d'un élément de maçonnerie, ou d'un bloc à maçonner, en particulier d'un bloc de construction, composite et isolant et de l'élément, ou du bloc, obtenu par ledit procédé. Les blocs de béton nus sont des éléments de construction très répandus, le 5 matériau étant à l'achat l'un des plus économiques. Ses propriétés d'isolation thermique demeurent cependant limitées. Pour améliorer ses propriétés thermiques, les blocs de béton peuvent être allégés par allègement du béton. Par ailleurs, ils peuvent être moulés de manière à comprendre des espaces vides internes de manière à bénéficier des propriétés isolantes de l'air. Dans ce cas les alvéoles doivent être de petites 10 dimensions, par exemple des alvéoles de forme allongée dont l'épaisseur ne dépasse pas 2 cm. De tels blocs sont cependant plus difficiles à fabriquer et utilisent une plus grande quantité de matière première. Des matériaux isolants ont été disposés à l'intérieur de blocs de béton léger pour améliorer la résistance thermique de ces blocs de construction, créant ainsi des blocs 15 composites. Ainsi il est connu d'introduire de la laine minérale, de laine de verre ou de polystyrène à l'intérieur de parpaings de béton léger. Le procédé de fabrication est cependant peu économique. Plus récemment il a été proposé de remplir les alvéoles de mousses de ciment car les mousses de ciment ont des propriétés thermiques d'isolation intéressantes. 20 Cependant le remplissage de cavités présentes dans des blocs de béton léger par des mousses de ciment nécessite des mousses à prises rapides telles des mousses de ciment d'aluminate de calcium. Lorsque des mousses à prise lente, sont utilisées et introduites sous forme de mousse, la mousse à tendance à s'effondrer, à se déstabiliser, à se rétracter lors de son durcissement et à se détacher de la paroi des 25 cavités. Un tel phénomène se fait, évidemment, au détriment des propriétés thermiques de tels blocs composites. Les mousses à prise rapide, en particulier les mousses à base de ciment d"aluminate de calcium, sont économiquement peu intéressantes et difficiles d'utilisation dans un procédé industriel du fait même de leur prise rapide (phénomène 30 d'encrassage). L'invention a pour but de remédier à ces inconvénients en fournissant un procédé de fabrication d'un bloc isolant composite comprenant une mousse minérale, ledit procédé comprenant les étapes suivantes : a) disposer un bloc, de préférence un bloc de béton léger ou une brique, 35 comprenant au moins une alvéole ayant des parois, lesdites parois étant, soit suffisamment humides, soit comprenant un matériau hydrofuge, et b) remplir ladite alvéole d'une mousse minérale ne comprenant substantiellement pas de ciment d'aluminate de calcium. De préférence ladite mousse minérale ne comprend substantiellement pas de ciment à prise rapide. De préférence les parois de l'alvéole (qui peut être une paroi unique (par exemple circulaire) sont constituées d'un matériau hydrofuge. L'expression « substantiellement pas» désigne une composition qui n'inclut pas une quantité suffisante de composé pour que sa présence ait des effets réels sur la prise de la mousse. Ainsi la présence d'une quantité inférieure à environs 5% en masse du mélange sec, ou de traces de ce composé n'affectera pas sensiblement la prise de la mousse et une telle quantité peut donc se trouver dans la composition sans que celle-ci comprenne effectivement ce composé. Définitions : Alvéole : un creux, un espace vide ou une excavation présente à la surface ou à l'intérieur du bloc. De manière très avantageuse l'alvéole présente dans le bloc utilisé dans le procédé selon l'invention est une alvéole « traversante », c'est-à-dire une 15 ouverture traversant le bloc de part en part. Béton : un mélange d'un ciment, avec de l'eau, éventuellement des granulats et/ou des adjuvants conformément à la norme EN 934-2 de septembre 2002, et éventuellement des additions. L'expression « béton », désigne indistinctement une composition à l'état frais ou durci. Le béton peut être un coulis de ciment, un mortier, un 20 béton ou un coulis de chaux. Préférentiellement, le béton est un mortier ou un béton. Béton léger : Les bétons légers sont obtenus en jouant sur la structure (bétons caverneux) ou sur l'emploi de granulats allégés (tels que des granulats de pierre ponce, des billes de schiste expansé, d'argile expansée ou de polystyrène, voire des particules de liège ou de bois). Des adjuvants comme les entraîneurs d'air peuvent aussi être 25 ajoutés pour un allègement maximum. On peut également créer des espaces vides par une réaction provoquant un dégagement gazeux : c'est le cas du béton cellulaire ou d'un béton mousse. Les bétons légers des blocs selon l'invention offrent une densité très inférieure à celle d'un produit classique, ces densités étant de 300 à 1800 kg/m3, contre généralement 2300 kg/m3 pour un béton classique. 30 Ciment : Un ciment est un liant hydraulique comprenant une proportion au moins égale à 50% en masse d'oxyde de calcium (CaO) et de dioxyde de silicium (SiO2). Ces quantités étant déterminées par la norme EN 196-2 d'avril 2006. Les ciments pouvant être utilisés pour réaliser soit les mousses minérales, soit les blocs à alvéole(s), peuvent être sélectionnés parmi les ciments décrits dans la norme NF- 35 EN197-1 de février 2001, en particulier être des ciments CEM I, CEM II, CEM III, CEM IV, ou CEM V. Avantageusement le ciment comprend en majorité du ciment de Portland, tel que du CEM I. Les ciments ne convenant pas selon l'invention pour réaliser la mousse minérale sont les ciments d'aluminates de calcium ou leurs mélanges. Les ciments d'aluminates de calcium sont des ciments généralement comprenant une phase minéralogique C4A3$, CA, C12A7, C3A ou CiiA7CaF2 ou leurs mélanges, tel que par exemple les Ciments Fondu®, les ciments sulfoalumineux, les ciments d'aluminates de calcium conformes à la norme européenne NF EN 14647 de décembre 2006. De tels ciments sont caractérisés par une teneur en alumine (A1203) supérieure ou égale à 35% en masse. Ainsi pour la réalisation du procédé selon l'invention la teneur en alumine du composé minéral sec utilisé pour réaliser la mousse est inférieure à 35% en masse du composé minéral sec. De préférence cette teneur est inférieure ou égale à 30%, avantageusement inférieure ou égale à 20%, plus avantageusement inférieure ou égale à 15 %, et encore plus avantageusement inférieure ou égale à 10%, en masse du composé sec. Liant hydraulique : Matériau qui prend et durcit par hydratation. La prise est le passage de l'état liquide ou pâteux à l'état solide. La prise est suivie ou accompagnée d'un phénomène de durcissement où le matériau acquière des propriétés mécaniques. Le durcissement a généralement lieu après la fin de la prise, particulièrement pour les ciments. Laitier : par exemple tels que définis dans la norme NF EN 197-1 de février 2001, paragraphe 5.2.2, ou il s'agit un coproduit de la métallurgie contenant des oxydes métalliques, essentiellement des silicates, des aluminates et de la chaux. Brique : La brique est un parallélépipède rectangle, de terre argileuse crue et séchée 10 au soleil ou cuite au four, utilisé comme matériau de construction. L'argile est souvent mêlée à du sable. L'expression « mousse minérale » désigne un mélange milieu complexe comprenant un liant hydraulique, en particulier du ciment, mêlé à des bulles de gaz, généralement de l'air. Il est préféré que les bulles d'air de cette mousse présentent un D50 inférieur 15 ou égal à 400pm. L'expression «suffisamment humide » désigne un degré d'humidité suffisant pour empêcher la rétractation de la mousse lors de son hydratation (c'est à dire de la prise) et se son séchage. Ce taux d'humidité peut être généralement celui de blocs frais de béton léger au sortir du démoulage. Alternativement, dans le cas de blocs pris et /ou 20 durcis, ce taux d'humidité peut être atteint par l'adjonction d'eau, notamment par trempage ou arrosage, jusqu'à saturation du bloc. L'expression « matériau hydrofuge » désigne un matériau qui empêche le transfert d'une quantité d'eau de manière adéquate. Par exemple une hydrofugation suffisante est réalisée lorsqu'une goutte d'eau déposée à la surface du matériau présente un angle de contact supérieur à 90°. Le terme « composite » décrit l'association d'un bloc de construction comprenant un ou plusieurs vides structurels, de préférence traversants, dont au moins un, et de 5 préférence tous, sont remplis d'un matériau minéral dont la structure ou la composition est différente de celle dudit bloc. Selon un premier mode de réalisation, le bloc, et en particulier son ou ses alvéoles, est humidifié et contient une certaine quantité d'eau non complexée à d'autres éléments avant que la mousse ne soit placée dans les alvéoles. Cette humidification 10 peut être effectuée par adjonction d'eau au bloc, par exemple par trempage, arrosage ou vaporisation. Alternativement l'humidité peut provenir de l'absence de séchage lors de la fabrication du bloc. En effet, lorsque le bloc est obtenu à partir de la mise en forme d'une pâte aqueuse (par exemple à base d'argile (brique), de chaux ou du ciment 15 Portland), la mousse peut avantageusement être introduite dans les alvéoles avant que le bloc ne soit pris et/ou durci, c'est-à-dire dans un bloc dont le béton est à l'état frais. Cette méthode de fabrication est très avantageuse puisqu'elle permet un gain de temps en combinant des étapes de durcissement et d'humidification ainsi qu'en évitant des étapes de manipulations supplémentaires des blocs. Ainsi le procédé selon l'invention 20 peut avantageusement comprendre l'utilisation d'un bloc dont le béton est à l'état frais lors de l'étape b), en particulier un bloc de béton léger frais. Pour certains types de blocs, tels des blocs en béton léger, la quantité d'eau contenu dans des blocs juste formés (blocs frais) est particulièrement adaptée à la présence de mousse minérale, en particulier à base de ciment. 25 Ainsi selon un mode réalisation et un aspect particulièrement préféré de l'invention le procédé de fabrication comprend une étape de formation du bloc (par exemple une étape de moulage) suivie soit immédiatement, soit dans un laps de temps court d'une étape de remplissage de l'alvéole ou des alvéoles du bloc. Il est préféré que ce laps de temps n'excède pas 30 mn et soit avantageusement de moins 10mn, par exemple 30 d'environs 5mn. L'utilisation de blocs non durcis, c'est-à-dire frais formés ou en cours d'hydratation et/ou de durcissement est un aspect particulièrement innovant de l'invention. Selon cet aspect particulièrement préféré de l'invention, et lorsque le bloc est réalisé en béton léger, la texture désirée du béton est de type terre humide. Il est difficile de caractériser la rhéologie d'un tel matériau par un test simple. Seuls des 35 aspects visuels et tactiles (formation d'une boule dans la main qui n'est pas totalement liée) permettent dans un premier temps d'évaluer la formulation de manière adéquate. La réalisation de l'essai permet en effet de vérifier la qualité de la formulation. Cependant la quantité d'eau à utiliser est généralement de 3 à 15% en masse par rapport à la matière sèche du mélange sec liant hydraulique/granulats (ou prémix), de préférence de 4 à 10% et de manière encore plus avantageuse de 5,3 à 6,9%. Selon un second mode de réalisation, la paroi externe des alvéoles est en un 5 matériau hydrofuge qui, notamment en obturant des pores, ne permet peu ou pas les transferts aqueux. Il est possible d'employer des composés hydrofuges de surface, employés comme enduits superficiels, ou des hydrofuges de masse, incorporés dans le béton lors de la confection du bloc. 10 Le composé hydrofuge pouvant être utilisé, seul ou en mélange, pour hydrofuger un béton ou un bloc est avantageusement choisi dans le groupe constitué par les composés suivants: - Les dérivés du silicium tels que : les polyhydrogénométhyl siloxanes, les polydiméthyl siloxanes, les organosiliconates (comme le méthyl siliconate de potassium 15 ou de sodium et en général les alkylsiliconates), les organosilanes (comme les octyl triméthoxysilane, octyl tréthoxysilane, les butyl triméthoxysilane, les butyl triéthoxysilane et les alcoxysilanes de chaine alkyl Cl à C12 linéaire ou ramifiée), les organosilanols, les alkyltrichlorosilanes et les silicones fluorés. - Les dérivés fluorés tels que les polytrifluoroéthylènes, les polytetrafluoroéthylènes, 20 et les dérivés des fluorocarbones. - Les chaines grasses alkyles, naturelles ou synthétiques, telles que les paraffines linéaires ou ramifiées, y compris les polyéthylènes ou les polypropylènes. - Les dérivés d'acides gras tels que les stéarates, oléates, palmitates, béhénates et les dérivés de Guerbet (comme par exemple les stéarates de calcium ou oléate de 25 calcium). Le composé hydrofuge peut donc être employé lors du gâchage du béton (dans la masse) ou en post traitement sur un bloc déjà formé, par imprégnation ou par application à l'aide d'un spray à la surface du bloc. Le composé hydrofuge peut être sous forme de poudre ou sous forme liquide. Les 30 formes liquides peuvent être homogènes ou être des émulsions ou des dispersions. Certains de ses composés, comme les organosilanes sont hydrolysés en présence de ciment et d'eau en organosilanols qui polymérisent et se fixent de façon covalente avec les surfaces du béton et des granulats pour les rendre hydrophobes. Les polyhydrogénométhyl siloxanes sont également hydrolysés et polymérisent in situ. Les 35 produits tels que les sels d'acides gras ou les polydiméthylsiloxanes ou les paraffines sont piégés dans la porosité. Ils empêchent les mouvements d'eau et rendent le substrat hydrophobe. Un composé hydrofuge préféré est le CHRYSOFUGE® C, produit de la société Chryso. CHRYSOFUGE® C est un hydrofuge de masse concentré à base de stéarate de calcium, dont l'utilisation est recommandée pour des bétons dont le liant hydraulique comprend de la chaux. Il forme avec ce composé des micelles hydrophobes qui obstruent les capillaires du béton. Ainsi le procédé selon l'invention peut avantageusement comprendre une étape de d'application d'un composé hydrofuge sur les parois de l'alvéole du bloc, par exemple par trempage ou vaporisation, étape préliminaire à l'étape de remplissage. Le procédé selon l'invention peut également, ou alternativement, comprendre 10 l'utilisation d'un bloc comprenant un composé hydrofuge mélangé dans sa masse. Ainsi le procédé peut comprendre, lorsque le bloc est un bloc de béton léger, une étape d'obtention d'un bloc par mélange d'un liant hydraulique et de granulats et d'au moins un composé hydrofuge, ladite étape étant une étape préliminaire à l'étape de remplissage. 15 Le bloc utilisé dans le procédé selon l'invention est de préférence un bloc de béton comprenant un ciment et des granulats, avantageusement de forme généralement parallélépipédique. Lorsqu'un composé hydrofuge est utilisé, le ciment peut comprendre une certaine quantité de laitier, par exemple de 2 à 33% en masse de la masse total de ciment. 20 Les granulats peuvent être des granulats choisis dans les groupes de granulats 0/4, 0/6 et 4/6,3 mm ou leurs mélanges. Selon un aspect particulièrement préféré de l'invention, le bloc de béton est un bloc de béton léger. Les granulats léger du béton léger du bloc peuvent être de la pierre ponce, et avantageusement un sable en pierre ponce de taille 0/6mm. 25 Selon un autre aspect de l'invention, le bloc peut être formé d'une pâte aqueuse à base d'argile, telle qu'une brique. Les alvéoles sont généralement des alvéoles ou des creux de taille standard dans la fabrication de blocs de constructions. Ainsi ils peuvent généralement avoir des dimensions supérieures à 152 cm3. 30 La mousse minérale est de préférence une mousse minérale à base de ciment présentant une densité inférieure à 600 kg/m3. De préférence, la mousse minérale présente une très faible conductivité thermique. Diminuer la conductivité thermique des matériaux de construction est hautement désirable puisqu'elle permet d'obtenir une économie d'énergie de chauffage dans les immeubles d'habitation ou de travail. La 35 conductivité thermique (encore appelée lambda (À)) est une grandeur physique caractérisant le comportement des matériaux lors du transfert de chaleur par conduction. La conductivité thermique représente la quantité de chaleur transférée par unité de surface et par une unité de temps sous un gradient de température. Dans le système international d'unités, la conductivité thermique est exprimée en watts par mètre kelvin (VV. m-1. K- 1). Les bétons classiques ou traditionnels ont une conductivité thermique entre 1,3 et 2,1 mesurée à 23°C et 50 % d'humidité relative. La mousse minérale selon l'invention peut être choisie parmi les mousses ayant une conductivité thermique allant de 0,03 à 0,1 W/m.K, de préférence de 0,03 à 0,06 W/m.K et plus préférentiellement de 0,03 à 0,046 W/m.K. Un objet de l'invention est également un bloc composite, et plus particulièrement un bloc à maçonner, obtenu par le procédé selon l'invention ainsi que son utilisation 10 dans le domaine de la construction. Un autre objet de l'invention est un bloc isolant composite comprenant un bloc, ledit bloc comprenant au moins une alvéole ayant des parois éventuellement constituées d'un matériau substantiellement hydrofuge, ladite alvéole étant remplie d'une mousse minérale ne comprenant pas de ciment d'aluminate de calcium. 15 De préférence ladite mousse ne comprend pas de ciment à prise rapide. Selon un aspect particulièrement avantageux de l'invention la mousse minérale durcie est stable, c'est-à-dire qu'elle ne s'effondre pas et ne se détache pas des parois. Le bloc et la mousse minérale peuvent être tels que décrit précédemment en référence avec le procédé de l'invention. 20 Un autre objet de l'invention est un bloc isolant composite tel que décrit ci-dessus ou obtenu selon le procédé décrit ci-dessus pour la construction et plus particulièrement la maçonnerie. L'invention sera mieux comprise à la lecture des exemples et des figures annexées, qui ne présentent aucun caractère limitatif, dans lesquelles : 25 La figure 1 représente des blocs de bétons remplis d'une mousse de ciment selon l'invention ; La figure 2 représente une partie d'un bloc de béton de la figure 1 après séchage ; et La figure 3 est un exemple comparatif d'un bloc de béton lorsque le procédé selon l'invention n'est pas mis en pratique. 30 EXEMPLES Formation de blocs de béton à alvéoles. 35 Un béton standard a été obtenu en utilisant la formule F33 suivante : Liants hydrauliques : - 4,952 Kg de ciment de type CEM I, ou ciment de type Portland, comprenant plus de 95% de (norme NF EN 197-1) vendu par Lafarge sous la marque Ciment 52.5R. - 2,476 Kg de d'un matériau calcaire à base de chaux (laitier) vendu sous la dénomination commerciale BL200 par la société Orgon de la société Omya. 5 Granulats : - 24,514 Kg de sable de la carrière de la Petite Craz de granulométrie 0/4 mm concassé (en accords avec la norme BS EN 13139) vendu par Lafarge granulats sous la dénomination commerciale0 /4C. - 29,962 Kg de gravillons de la carrière de la Petite Craz de granulométrie 4/6.3 mm 10 concassé (en accords avec la norme BS EN 13139) vendu par Lafarge granulats sous la dénomination commerciale 4/6.3C. La quantité d'eau de prémouillage est de 2,179 kg et la quantité d'eau de gâchage est de 0.916 kg. 15 Un béton hydrofugé a été obtenu en utilisant la formule F 34 suivante : Liants hydrauliques : - 4,943 Kg de ciment de type CEM I, ou ciment de type Portland, comprenant plus de 95% de (norme NF EN 197-1) vendu par Lafarge sous la marque Ciment 52.5R. 20 2,471 Kg de d'un matériau calcaire à base de chaux (laitier) vendu sous la dénomination commerciale BL200 par la société Orgon de la société Omya. Granulats : - 24,468 Kg de sable de la carrière de la Petite Craz de granulométrie 0/4 mm (en accords avec la norme BS EN 13139) vendu par Lafarge granulats sous la 25 dénomination commerciale 0/4C. - 29,905 Kg de gravillons de la carrière de la Petite Craz de granulométrie 4/6.3 mm (en accords avec la norme BS EN 13139) vendu par Lafarge granulats sous la dénomination commerciale 4/6.3C. - 0,099 kg d'agent hydrofugeant CHRYSOFUGE® C provenant de la société Chryso. 30 La quantité d'eau de pré mouillage est de 2,175 kg et la quantité d'eau de gâchage est de 1.038 kg. Un béton léger standard est obtenu en utilisant la formule F41 suivante : 35 Liants hydrauliques : - 4,943 Kg de ciment de type CEM I, ou ciment de type Portland, comprenant plus de 95% de (norme NF EN 197-1) vendu par Lafarge sous la marque Ciment 52.5R. Granulats : - 39,377 Kg de sable de pierre ponce de granulométrie 0/6 mm vendu par Lafarge granulats sous la dénomination commerciale Ponce de lava GR3554. - La quantité d'eau de gâchage est de 2,701 kg. Obtention du béton Le procédé d'obtention du béton dans les exemples ci-dessous a été effectué selon un protocole standard qui est le suivant : - Introduction des granulats dans le malaxeur. - Homogénéisation pendant 30s. - Introduction en 30s de l'eau de prémouillage (4% de la masse des granulats). - Malaxage pendant 1 min. - Repos pendant 4 min (temps nécessaire pour atteindre l'équilibre d'absorption 15 des granulats). - Introduction des liants. - Malaxage pendant 1min. - Introduction de l'eau de gâchage en 30s. - Malaxage pendant 1 min30s. 20 - Prélèvement. L'homogénéisation et le malaxage ont été effectué par un malaxeur standard dont les caractéristiques techniques sont les suivantes : malaxeur à axe vertical avec pâles excentrées et cuve tournante de marque Zylos. 25 Pour le béton léger, le procédé d'obtention dans l'exemple ci-dessous a été effectué selon un protocole standard qui est le suivant : - Introduction des granulats et des liants dans un malaxeur - Malaxage pendant 1min. 30 - Introduction de l'eau de gâchage en 30s. - Malaxage pendant 1 min30s. - Prélèvement. Formation des blocs 35 Une fois le béton obtenu, des blocs comprenant deux alvéoles ont été confectionnés en coulant le béton dans des moules et en procédant à leurs compaction par utilisation de presses fixes vibrantes (vibro-compaction) selon des méthodes connues et usuelles. Pour confectionner les blocs (planche de 4 blocs de 15X20X40 cm) la quantité de matières mise en oeuvre a été de 15,6 Kg afin d'obtenir des blocs d'environ 14Kg. Production et de mise en oeuvre de la mousse minérale Le coulis de ciment a été produit avec un malaxeur de type Rayneri. Le protocole de malaxage a été le suivant. La mousse minérale a été produite à partir du mélange d'un coulis de ciment et d'une mousse aqueuse, lesquels ont été homogénéisé en continue dans un mélangeur statique. Cette mousse minérale peut-être du même type que celles décrites aux pages 23 à 26 de la demande de brevet publiée sous le numéro VV02013/150148A1 au nom du déposant. En résumé un « coulis de ciment » a été obtenu en utilisant un composé solide, ou prémix, comprenant un ou plusieurs liants hydrauliques, (par exemple ciment de Portland et/ou laitiers) à hauteur de 50% en masse du mélange sec. De l'eau a alors été mélangée au prémix de manière à obtenir un coulis de ciment dans des proportions aux alentours de 20% ± 5% en masse. Temps Vitesse Actions 0 à 10" Lente Mélange des liants à sec 10" à 1'00 Lente Ajout de la solution jusqu'à la formation des quenelles 1'00 à 2'00 Rapide Mélange des quenelles 2'00 à 3'00 Lente Ajout du reste de la solution 3' à 5'30" Semi rapide Malaxage Un malaxeur Rayneri Turbotest Mixer (MEXP-101) comprenant des pales défloculeuses et dont la vitesse varie de 1000 rpm à 400 rpm selon le volume de coulis a été utilisé pour maintenir le coulis en agitation continue dans la cuve de stockage après sa fabrication et avant son pompage pour être injecté dans le mélangeur statique. Le coulis peut être pompé grâce à une pompe volumétrique de type Moineau, par exemple une : pompe à vis excentrée SeepexTM BN025-12 - W de commission 244921. La mousse aqueuse a été obtenue par moussage d'une solution d'eau et d'un agent moussant tel que le Proprump 26 produite par la société Propump. Le Propump 26 est une protéine animale de poids moléculaire d'environs 6000 Daltons. La quantité d'eau peut varier de 75 à 98% en masse, par exemple aux environs de 80%. D'autres additifs tels qu'un agent épaississant (par exemple le biopolymère Kelcocrete 200), ou un accélérateur comme du chlorure de calcium peut être ajoutés mais ne sont pas généralement pas requis. La solution aqueuse d'agent moussant a été co-introduite à travers le mousseur avec l'air sous pression (plage allant de 1 à 6 bars) à l'aide d'une jonction en T. La mousse aqueuse a été générée de façon continue. Le mousseur est constitué d'un lit de billes de verre de type SB30 de diamètre compris entre 0,8 et 1 ,4 mm, entassées selon un tube de longueur 100 mm et de diamètre 12 mm. Le coulis de ciment a été mis en contact avec la mousse aqueuse déjà mise en 10 circulation dans le circuit et le coulis de ciment moussé a alors été obtenu. Le remplissage des alvéoles du bloc de béton par le coulis moussé a été réalisé en continu par un tuyau qui est manipulé d'une alvéole à l'autre. Bien que dans cet exemple la mise en oeuvre ait été manuelle, la mise en oeuvre peut-être automatisée, en particulier du fait que le coulis de ciment ne contient pas d'accélérateur de prise tel 15 que l'aluminate de calcium. Exemple 1 : remplissage d'un bloc frais. Selon une première variante de l'invention, les alvéoles de blocs de ciment (2) 20 réalisés selon la méthode décrite ci-dessus avec le béton de Formule F33 ont été remplies d'une mousse de ciment (3) dès la sortie de la presse (vibrocompacteur) et le démoulage dudit bloc (2). Après remplissage par la mousse de ciment, les blocs composites (1) ont été placés sous un couvercle de Styrodur et laissés sur place dans la salle pendant 24 heures. L'aspect extérieur de ces blocs composites (1) est 25 représenté aux figures 1 et 2. Ce procédé a été répété avec un bloc de ciment léger de Formule F 41. Exemple 2 : remplissage d'un bloc hydrofugé. 30 Selon une seconde variante de l'invention, des blocs de ciment réalisés selon la méthode décrite ci-dessus avec le béton de Formule F34 ont été placés sous un couvercle en Styrodur afin de reproduire les conditions de cure observées généralement dans les usines de production de blocs à maçonner. La température est proche de 30% et l'humidité proche de la saturation. Une fois la prise et la cure 35 effectuées (au moins 24 heures), les alvéoles de ces blocs ont été remplies de « mousse ». Ces blocs composites ont été placés sous un couvercle de Styrodur et laissés sur place dans la salle pendant 24 heures. Exemple 3 : remplissage d'un bloc sec réhydraté. Selon une troisième variante de l'invention, des blocs de ciment réalisés selon la méthode décrite ci-dessus avec le béton de Formule F33 (non hydrofugés) ont été placés sous un couvercle en Styrodur pendant 48 heures afin de reproduire les conditions de cure et de prise observées généralement dans les usines de production de blocs à maçonner. La température est proche de 30% et l'humidité proche de la saturation. Une fois la prise et la cure effectuées, le bloc a été ré-humidifié par aspersion à grande eau pendant 20 secondes. Les alvéoles de ces blocs ont été alors remplies de mousse de ciment. Ces blocs composites ont été placés sous un couvercle de Styrodur et laissés sur place dans la salle pendant 24 heures. Exemple 4 : Exemple comparatif : remplissage d'un bloc de ciment du commerce. Un parpaing en ciment standard provenant de la société Fabemi a été rempli d'une mousse de ciment (5). L'aspect extérieur de ce bloc composite (4) après séchage est 20 représenté en Figure 3. Conclusion La mousse de ciment des blocs composites obtenus selon la méthode de l'invention et décrits ci-dessus est restée stable après séchage. Non seulement la mousse est 25 restée solidaire des parois d'un point vue visuelle et aucune rétractation n'était apparente, mais lesdits blocs ont été retournés de manière à s'assurer que les mousses adhérées bien aux parois. Les mousses ne se sont pas détachées. La mousse de ciment introduite dans les alvéoles d'un bloc de ciment standard s'est rétractée et détachée des parois des alvéoles. 30 L'invention n'est pas limitée aux modes de réalisation présentés et d'autres modes de réalisation apparaîtront clairement à l'homme du métier. Il est notamment possible d'accélérer la prise des blocs composites une fois la mousse de ciment introduite dans les alvéoles par des méthodes connues telle que le chauffage. REVENDICATIONS1. Procédé de fabrication d'un bloc isolant composite comprenant une mousse minérale, ledit procédé comprenant les étapes suivantes : a. disposer un bloc de béton léger ou une brique comprenant au moins une alvéole ayant des parois, lesdites parois étant, soit suffisamment humides, soit comprenant un matériau hydrofuge, et b. remplir ladite alvéole d'une mousse minérale ne comprenant substantiellement pas de ciment d'aluminate de calcium. 2. Le procédé selon la revendication 1, caractérisé en ce que ladite mousse minérale ne comprend substantiellement pas de ciment à prise rapide. 3. Le procédé selon l'une des revendications 1 ou 2, caractérisé en ce que la mousse minérale est une mousse minérale de ciment présentant une densité inférieure à 600 kg/m3. 4. Le procédé selon l'une quelconque des revendications 1 à 3, caractérisé en ce que ladite alvéole soit une alvéole traversante. 5. Le procédé selon l'une quelconque des revendications 1 à 4, caractérisé en ce que lors de l'étape b. ledit bloc est un bloc dont le béton est à l'état frais. 6. Le procédé selon l'une quelconque des revendications 1 à 6, caractérisé en ce qu'il comprend une étape d'application d'un composé hydrofuge sur les parois de l'alvéole du bloc, étape préliminaire à l'étape de remplissage. 7. Le procédé selon l'une quelconque des revendications 1 à 6, caractérisé en ce que ledit bloc comprend un composé hydrofuge mélangé dans sa masse. 8. Bloc isolant composite comprenant un bloc, ledit bloc comprenant au moins une alvéole ayant des parois comprenant éventuellement un matériau hydrofuge, ladite alvéole étant remplie d'une mousse minérale ne comprenant substantiellement pas de ciment d'aluminate de calcium. 9. Utilisation d'un bloc isolant composite obtenu selon le procédé décrit à l'une quelconque des revendications 1 à 7, ou selon la revendication 8, pour la construction et plus particulièrement la maçonnerie.